(57)【特許請求の範囲】
【請求項１】
脂質膜で被覆された水晶発振子を浸漬した水中に、防汚活性を判定すべき化学物質を添加し、その後前記水晶発振子の周囲の水を前記化学物質を含有しない水で置換し、前記化学物質を添加してから前記化学物質を含有しない水で置換後に前記水晶発振子の発振振動数が安定するまでの間の前記水晶発振子の発振振動数の変化を、発振振動数測定装置によって観測することにより前記発振振動数の変化に対応する特性を求め、予め求めた防汚活性と前記特性との関係から前記化学物質の防汚活性を推定することを特徴とする化学物質の防汚活性を推定する方法。
【請求項２】
脂質膜は、ジオクタデシルジメチルアンモニウム塩とポリスチレンスルホン酸とのイオン複合体型合成二分子膜である請求項１記載の化学物質の防汚活性を推定する方法。
【請求項３】
発振振動数の変化に対応する特性は、前記化学物質の添加後に生じる発振振動数の減少の速度から導かれる前記化学物質の脂質膜への収着速度であり、予め求めた関係は、防汚活性と前記収着速度との負の相関関係である請求項１又は２記載の方法。
【請求項４】
発振振動数の変化に対応する特性は、前記水晶発振子の周囲の水を前記化学物質を含有しない水で置換した後に生じる発振振動数の増加の速度から導かれる前記化学物質の脂質膜からの脱着速度であり、予め求めた関係は、防汚活性と前記脱着速度との負の相関関係である請求項１又は２記載の方法。
【請求項５】
発振振動数の変化に対応する特性は、前記化学物質の添加後に生じる発振振動数の減少量から導かれる脂質膜−水系における前記化学物質の脂質膜に対する分配係数と、前記化学物質の添加後に生じる発振振動数の減少の速度から導かれる前記化学物質の脂質膜への収着速度との比であり、予め求めた関係は、防汚活性と前記比との正の相関関係である請求項１又は２記載の方法。
【請求項６】
発振振動数の変化に対応する特性は、前記化学物質の添加後に生じる発振振動数の減少量から導かれる脂質膜−水系における前記化学物質の脂質膜に対する分配係数と、前記水晶発振子の周囲の水を前記化学物質を含有しない水で置換した後に生じる発振振動数の増加の速度から導かれる前記化学物質の脂質膜からの脱着速度との比であり、予め求めた関係は、防汚活性と前記比との正の相関関係である請求項１又は２記載の方法。
【請求項７】
脂質膜として、ジオクタデシルジメチルアンモニウム塩とポリスチレンスルホン酸とのイオン複合体型合成二分子膜を用いた請求項３記載の方法により、収着速度が１００〜２０００ｍｇ／分である化学物質を選別することを特徴とする防汚活性を有する化合物のスクリーニング方法。
【請求項８】
脂質膜として、ジオクタデシルジメチルアンモニウム塩とポリスチレンスルホン酸とのイオン複合体型合成二分子膜を用いた請求項４記載の方法により、脱着速度が１０〜１５００ｍｇ／分である化学物質を選別することを特徴とする防汚活性を有する化合物のスクリーニング方法。
【請求項９】
脂質膜として、ジオクタデシルジメチルアンモニウム塩とポリスチレンスルホン酸とのイオン複合体型合成二分子膜を用いた請求項５記載の方法により、脂質膜−水系における化学物質の前記脂質膜に対する分配係数と、収着速度との比が０．３〜８０である化学物質を選別することを特徴とする防汚活性を有する化合物のスクリーニング方法。
【請求項１０】
脂質膜として、ジオクタデシルジメチルアンモニウム塩とポリスチレンスルホン酸とのイオン複合体型合成二分子膜を用いた請求項６記載の方法により、脂質膜−水系における化学物質の前記脂質膜に対する分配係数と、脱着速度との比が０．３〜２００である化学物質を選別することを特徴とする防汚活性を有する化合物のスクリーニング方法。
【発明の詳細な説明】
【０００１】
【発明の属する技術分野】
本発明は、化学物質の防汚活性を推定する方法及び防汚活性を有する化合物のスクリーニング方法に関する。
【０００２】
【従来の技術】
防汚剤の活性評価及びスクリーニングは、従来より、試料を塗布した試験板を実際に海水中に浸漬させ、３か月〜数年間かけて、海中生物の付着の有無を調べることにより行われている。
【０００３】
海中生物の付着による海中構造物等の汚染は、まず、細菌がその表面付近で増殖することによってバクテリア被膜が形成され、その後付着藻類や微細藻類が増殖してスライム層を形成し、このスライム層が種々の大型海中生物の幼生の着底・変態を誘起することによって進行し、最終的にフジツボ、イガイ、アオサ等の大型の生物が付着する過程を経る。
【０００４】
この汚染の過程からみて、海中生物の付着を防止するためには、付着の基板となる海中構造物付近での細菌の増殖を防止し、また、付着する藻類や大型の海中生物等の高等生物の着生期幼生を死滅させたり、麻痺させたりすることが非常に効果的である。従って、これらの生物を防除する活性を有する物質を塗膜中に添加することによって、効果的に防汚目的を達成することができる。
【０００５】
このような活性を有する物質としては、従来、無機系の重金属化合物等が使用されていた。しかしながら、近年、環境への安全性が重要視されるようになったため、環境負荷の小さい物質であって、しかも、防汚活性の高い物質が求められている。このような物質を選別するためには、上述した細菌、高等生物に対する各種の物質の活性を確認する必要があるが、この対象となる物質は、非常に多くの種類が存在している。しかしながら、従来の防汚活性評価方法やスクリーニング方法では、試料の各々を試験板に塗布しなければならず、多数の試料を一度に処理することは困難であり、一度の試験期間が非常に長いので、これらのすべてについて、その防汚活性を確認することは極めて困難である。従って、予め防汚活性を有する可能性の高い化合物を多数の物質のなかから絞り込んで、真に有効な実曝試験を行う必要がある。
【０００６】
ところで、脂質膜を利用した生理活性物質の活性評価は、生体を使用することなく、また、微量の生理活性物質であっても検知することができるので、さまざまな分野での利用が期待されている。生理活性物質には、細胞膜の脂質部分に直接作用するものが多く、その作用機作における第一段階として、細胞膜への吸着過程を経過するものと考えられている。生理活性物質の細胞膜への吸着は、生理活性物質と細胞膜との化学的な反応ではなく、物理的過程により行われると考えられ、人工の脂質膜である合成二分子膜フィルムにおいても同様の吸着が起こることが確認されている。従って、実験系として細胞膜の代わりに合成二分子膜フィルムを利用すれば、効率的な生理活性物質の活性評価が可能となる。
【０００７】
合成二分子膜フィルムを使用した活性評価の手法においては、生理活性物質の脂質膜への吸着挙動を測定するデバイスとして水晶発振子を用いることができる。水晶発振子の振動数は、水晶発振子の電極の重量が変化することによって変動するので、表面が脂質膜で被覆された水晶発振子を使用して試料と接触させ、そのときの水晶発振子の発振振動数を測定することにより、脂質膜に物質が吸着されたか否かを確認することができ、また、脂質膜に物質が吸着された場合には、その吸着量も確認することができる。
【０００８】
このような活性評価の手法は、動物実験に代わるものとして、現在のところ、匂い物質の嗅覚細胞への作用、苦み物質の味覚細胞への作用、麻酔薬の神経細胞への作用等、生体の感覚器官に対する活性の評価に利用されている。これらの活性は、脂質膜に対する物質の分配係数により評価されている。この分配係数は、脂質膜で被覆された水晶発振子の発振振動数の変化から、物質の吸収量を測定することによって導くことができるものである。
【０００９】
特開平３−１１５８５８号公報には、脂質膜で被覆された水晶発振子を用い、蒸留水中又は脱イオン水中、必要であれば低イオン強度の水中で薬物と水晶発振子を接触させたときに変化する発振振動数を測定することによって薬物の生理活性を評価する方法が開示されている。この技術においては、薬物の活性は、脂質膜−水系分配係数のみで精度よく反映することができるとしている。
【００１０】
しかしながら、このような評価方法を防汚剤の活性評価やスクリーニングに適用した場合、脂質膜−水系分配係数によって抗菌活性ありと判断されたものであっても防汚活性が不充分であるものがある。これは、生理活性物質の生体への作用が、その物質の脂質膜への吸着量のみに関与するのではなく、投与される物質の濃度やその他の物理的条件、環境条件等により異なるためである。特に、細菌等の単細胞の生体においては、細胞膜自体が外界との境界であるために、環境条件によって細胞の機能特性が調節され、その結果、物質に対する感受性が変化することもあり、一概に淡水中や低イオン強度の水中で測定した脂質膜−水系分配係数を物質の防汚活性の指標とすることはできない。従って、脂質膜で被覆された水晶発振子を用いる活性評価の手法を防汚剤の活性評価やスクリーニングに利用する場合には、付着する海中生物や細菌が生息している環境に測定条件を近似させる必要がある。
【００１１】
また、防汚活性と脂質膜−水系分配係数との相関関係を単純に導き出すことは困難であり、実際、このような分配係数と防汚活性とは、図６に示すように、相関性を見いだすことはできないことを本発明者らは確認した。
【００１２】
【発明が解決しようとする課題】
本発明は、上記現状に鑑み、防汚活性を簡便かつ短時間で評価することができる化学物質の防汚活性を推定する方法、及び、多数の化学物質のなかから、効率よく防汚活性を有する化合物を選別することができるスクリーニング方法を提供することを目的とするものである。
【００１３】
【課題を解決するための手段】
本発明者らは、化学物質を添加したときの脂質膜で被覆された水晶発振の発振振動数の変化に注目し、この変化に対応する特性を種々求め、検討を重ねた結果、防汚活性と上記特性との関係から当該化学物質の防汚活性を推定することができることを見いだし、本発明を完成するに至った。なかでも、化学物質の防汚活性と脂質膜への収着速度、脱着速度、脂質膜−水系における上記化学物質の脂質膜に対する分配係数と収着速度との比、及び、上記分配係数と脱着速度との比が、その化学物質の防汚活性と密接な関係を有することを見いだした。なお、本明細書中、「防汚活性」とは、海洋の付着生物が付着するのを防止することができる性質をはじめとして、防黴活性、殺菌活性、殺虫活性等の生物の生長、生命維持に何らかの影響を及ぼす薬理活性をいう。
【００１４】
すなわち、本発明は、脂質膜で被覆された水晶発振子を浸漬した水中に、防汚活性を判定すべき化学物質を添加し、その後上記水晶発振子の周囲の水を上記化学物質を含有しない水で置換し、上記化学物質を添加してから上記化学物質を含有しない水で置換後に上記水晶発振子の発振振動数が安定するまでの間の上記水晶発振子の発振振動数の変化を、発振振動数測定装置によって観測することにより上記発振振動数の変化に対応する特性を求め、予め求めた防汚活性と上記特性との関係から上記化学物質の防汚活性を推定する方法である。
【００１５】
また、本発明は、脂質膜としてジオクタデシルジメチルアンモニウム塩とポリスチレンスルホン酸とのイオン複合体型合成二分子膜を用いた上記方法を使用して、１００〜２０００ｍｇ／分の範囲内の収着速度、１０〜１５００ｍｇ／分の範囲内の脱着速度、０．３〜８０の範囲内の脂質膜−水系における上記化学物質の脂質膜に対する分配係数と収着速度との比、０．３〜２００の範囲内の上記分配係数と脱着速度との比を有する化学物質を選別する防汚活性を有する化合物のスクリーニング方法でもある。
以下、本発明を詳述する。
【００１６】
脂質膜で被覆された水晶発振子を浸漬した水中に、防汚活性を判定すべき化学物質を添加し、その後上記水晶発振子の周囲の水を上記化学物質を含有しない水で置換したときの上記水晶発振子の発振振動数の変化は、典型的には、図１に示すように、発振振動数が減少する過程、やがて到達する一定の発振振動数を示す過程、及び、発振振動数の増加の過程の３つの相からなることが知られている。本発明は、これらの過程によって示される上記発振振動数の変化と、当該化学物質の防汚活性との関係を詳細に解析するものである。
【００１７】
本発明で使用される水晶発振子は、薄い水晶板の両面に金、銀、アルミニウム等の金属の電極を蒸着したデバイスであり、その表面が脂質膜により被覆されたものである。上記水晶発振子としては特に限定されず、例えば、９ＭＨｚ、２７ＭＨｚのＡＴカットの金電極水晶発振子等の公知のものを挙げることができる。本発明においては、上記水晶発振子を海水中で使用するので、上記水晶発振子の両電極の片面を一定の空間を介してバリヤーで被覆してなる片面バリヤー被覆水晶発振子を用いることが好ましい。
【００１８】
上記脂質膜は、ユニットメンブレン（ＵＭ）を基本にした単層の二分子膜又は累積膜であることが好ましい。上記ＵＭとしては特に限定されず、例えば、ジオクタデシルジメチルアンモニウム塩とポリスチレンスルホン酸とのイオン複合体型合成二分子膜等の合成脂質膜；ホスファチジルコリン、ホスファチジルセリン等の天然脂質をポリマーにより固定化した天然脂質膜等を挙げることができる。なかでも、容易に二分子膜を形成することができるので、ジオクタデシルジメチルアンモニウム塩とポリスチレンスルホン酸とのイオン複合体型合成二分子膜が好ましい。
【００１９】
上記ＵＭは、上記水晶発振子の表面に被覆させて脂質膜とする。上記被覆方法としては特に限定されず、上記水晶発振子の表面にフィルム化させて相転移温度以上でインキュベートし配向させて単層又は多層の二分子膜としてもよく、又は、ラングミュア−ブロジェット法等により累積膜を形成させてもよい。
上記水晶発振子の表面に被覆させる脂質膜の量は、特に限定されるものではないが、本発明においては、２〜５０μｇであることが好ましい。
【００２０】
上記水に添加される化学物質としては、防汚活性を判定すべき化合物であれば特に限定されない。
上記化学物質は、水中での濃度が０．１〜１００μＭとなるように添加されることが好ましい。０．１μＭ未満であると、上記脂質膜に収着される化学物質の濃度が小さすぎて誤差が生じやすくなり、１００μＭを超えると、脂質膜への収着量が飽和となり、分配係数を測定することができない。
【００２１】
上記化学物質の添加によって生じる上記水晶発振子の発振振動数の変化の観測は、上記水晶発振子に接続された周波数カウンター等の発振振動数測定装置により行われる。上記水晶発振子の表面を被覆している脂質膜に上記化学物質が吸着されると、上記水晶発振子の発振振動数が減少する。上記収着が平衡状態になると、上記発振振動数の減少は起こらなくなり、一定の値で安定化する。上記発振振動数の変化量は、電極に付着した物質量に比例しているので、上記発振振動数の変化量から上記試料の上記脂質膜への収着量を容易に算出することができる。
【００２２】
上記９ＭＨｚの水晶発振子は、通常、１ｎｇの重量変化に対して、約１Ｈｚの発振振動数変化が生じるので、極めて微量の質量変化を、高感度かつ高精度に測定することができる。
【００２３】
本発明においては、上記化学物質を添加して、上記水晶発振子の発振振動数が安定化した後、上記水晶発振子の周囲の水を上記化学物質を含有しない水で置換する。このとき、上記水晶発振子の発振振動数は、上記脂質膜が上記化学物質を脱離するのに従って増加する。この場合の発振振動数の変化も、上述した周波数カウンター等の発振振動数測定装置により観測することができる。
【００２４】
本発明においては、防汚活性を判定すべき化学物質を添加又は除去したときの上記発振振動数の変化に対応する化学物質の特性を求め、予め求めた上記特性と防汚活性との関係に照らし合わせて、上記判定すべき化学物質の防汚活性を推定する。上記特性としては、例えば、化学物質の脂質膜への収着速度、化学物質の脂質膜からの脱着速度、脂質膜−水系における上記化学物質の脂質膜に対する分配係数と上記収着速度との比、上記分配係数と上記脱着速度との比等を挙げることができる。
【００２５】
上記収着速度は、図１に示すように、化学物質を添加した（図１中、↓で示した）後にみられる発振振動数の減少の速度から導くことができる。これは、上記化学物質が脂質膜に吸着、溶解等の何らかの過程で付加されて、その結果、水晶発振子の電極上の物質量が増加する現象に対応するものである。
【００２６】
本発明者らは、各種の化学物質について、上記収着速度がその化学物質の防汚活性と密接な関係を有することを見いだした。この収着速度と防汚活性とは、典型的には、図２に示すように、負の相関関係を示す。このような収着速度とその化学物質の防汚活性との関係は、本発明者らにより初めて報告されるものである。なお、ＦＲＡＧＲＡＮＣＥ  ＪＯＵＲＮＡＬ  １９９０−８、９２〜９６頁には、人工脂質膜と水晶発振子とを用いる生物毒性試験代替法が記載されているが、その開示するところは、刺激成分の分配係数と、動物に対する毒性とが優れた相関関係にあることであって、生物毒性と収着速度との相関関係の存在には全く及んでいない。
【００２７】
上記脱着速度は、図１に示すように、水晶発振子の周囲の水を防汚活性を推定すべき当該化学物質を含有しない水で置換した（図１中、↑で示した）後に生じる発振振動数の増加の速度から導くことができる。これは、当該化学物質が脂質膜から水中に脱離し、その結果、水晶発振子の電極上の物質量が減少する現象に対応するものである。
本発明者らは、各種の化学物質について、この脱着速度がその化学物質の防汚活性と密接な関係を有することも見いだした。この脱着速度と防汚活性とは、典型的には、図３に示すように、負の相関関係を示す。
【００２８】
更に、意外にも、上記収着速度と脂質膜−水系における当該化学物質の脂質膜に対する分配係数との比、及び、上記脱着速度と上記分配係数との比が、それぞれ当該化学物質の防汚活性と極めて密接な相関関係を示すことを見いだした。すなわち、各種の化学物質について上記収着速度と上記分配係数との比と、防汚活性とは、典型的には、図４に示すように、正の相関関係を示す。また、上記脱着速度と上記分配速度との比と、防汚活性とは、典型的には、図５に示すように、正の相関関係を示す。
【００２９】
ここで、上記脂質膜に対する上記化学物質の分配係数は、下記式（１）によって求めることができる。
（分配係数）＝｛（化学物質の脂質膜への収着量）／（脂質膜量）｝／（水中の化学物質の濃度）    （１）
【００３０】
本発明の化学物質の防汚活性を推定する方法は、典型的には、発振振動数の変化に対応する上記４種の特性と、防汚活性との間の相関関係を利用したものである。このため、水晶発振子を用いて短時間で防汚活性を推定することができるので、従来の防汚活性の評価方法と比較して簡便であり、多数の化学物質の防汚活性を知る必要がある場合に好適である。
【００３１】
本発明の防汚活性を有する化合物のスクリーニング方法は、上記本発明の化学物質の防汚活性を推定する方法を使用して行うものである。本発明の防汚活性を有する化合物のスクリーニング方法においては、脂質膜として、ジオクタデシルジメチルアンモニウム塩とポリスチレンスルホン酸とのイオン複合体型合成二分子膜を用いる。
【００３２】
上述したように、上記発振振動数の変化に対応する特性、すなわち、上記収着速度、上記脱着速度、上記分配係数と上記収着速度との比、上記分配係数と上記脱着速度との比と、当該化学物質の防汚活性とは、相関関係を示す。従って、上記発振振動数の変化に対応する特性それぞれについて、優れた防汚活性を示すときの値の範囲を求めることが可能である。
【００３３】
上記防汚活性の指標として収着速度を選択した場合、本発明のスクリーニング方法においては、収着速度が１００〜２０００ｍｇ／分である化学物質を選別する。好ましくは、１５０〜１２００ｍｇ／分である。
【００３４】
上記防汚活性の指標として脱着速度を選択した場合、本発明のスクリーニング方法においては、脱着速度が１０〜１５００ｍｇ／分である化学物質を選別する。好ましくは、２０〜１２００ｍｇ／分である。
【００３５】
上記防汚活性の指標として分配係数と収着速度との比を選択した場合、本発明のスクリーニング方法においては、分配係数と収着速度との比が０．３〜８０である化学物質を選別する。好ましくは、０．４〜４０である。
【００３６】
上記防汚活性の指標として分配係数と脱着速度との比を選択した場合、本発明のスクリーニング方法においては、分配係数と脱着速度との比が０．３〜２００である化学物質を選別する。好ましくは、０．８〜１２０である。
【００３７】
なお、本発明においては、上記の特性のうちいずれか一つに基づいてスクリーニングを実施することができるが、これらの特性を適宜組み合わせてスクリーニングを実施することも当然可能である。
【００３８】
本発明の防汚活性を有する化合物のスクリーニング方法は、上記本発明の化学物質の防汚活性を推定する方法を利用して行うものであるので、スクリーニングに費やす時間を短縮することができ、多数の化学物質のなかから、効率よく防汚活性を有する化合物を選別する場合に好適である。
【００３９】
【発明の実施の形態】
防汚活性と収着速度との関係
発振振動数測定装置を用いて、以下に示した各防汚剤（Ｉ）〜（ＶＩＩ）を添加した場合の水晶発振子の発振振動数の変化を観測した。使用した水晶発振子は、９ＭＨｚ、ＡＴカットの金電極水晶発振子であり、脂質膜は、ジオクタデシルジメチルアンモニウム塩とポリスチレンスルホン酸とのイオン複合体型合成二分子膜であった。この水晶発振子は、１ｎｇの吸着量で１．０５Ｈｚの変化を示すものであった。得られた発振振動数の変化から、各防汚剤の収着速度を求め、表１に示した。これらの防汚剤の防汚活性も合わせて表１に示した。防汚活性は、以下に記した方法により評価した。
【００４０】
防汚活性の評価
各試験化合物を２０重量％含有したブチラール樹脂を、予め防食塗装を施した鋼板に、乾燥膜厚が８０〜１００μｍとなるように塗装し、乾燥させた後、海中１ｍの深さに浸漬して、経時的に付着生物による汚染の程度を調べ、付着生物による汚損面積の割合が５０％となる期間（日）を測定した。
【００４１】
求めた収着速度と、防汚活性との関係を調べた。結果を図２に示した。また、この場合の相関係数を表１に示した。
【００４２】
化合物（Ｉ）：２−メチルチオ−４−ｔ−ブチルアミノ−６−シクロプロピルアミノ−Ｓ−トリアジン
化合物（ＩＩ）：Ｎ，Ｎ−ジメチルジクロロフェニルウレア
化合物（ＩＩＩ）：４，５−ジクロロ−２−ｎ−オクチル−３（２Ｈ）イソチアゾロン
化合物（ＩＶ）：Ｎ−フルオロジクロロメチルチオ）フタルイミド
化合物（Ｖ）：２，３，５，６−テトラクロロ−４−（メチルスルホニル）ピリジン
化合物（ＶＩ）：３−ヨード−２−プロペニルブチルカーバメート
化合物（ＶＩＩ）：トリブチルスズオキサイド
【００４３】
防汚活性と脱着速度との関係
上記防汚活性と収着速度との関係における場合と同様に、上記各防汚剤の脱着速度を求めた。これを表１に示した。また、求めた脱着速度と、防汚活性との関係を調べた。結果を図３に示した。
【００４４】
防汚活性と分配係数／収着速度との関係
上記防汚活性と収着速度との関係における場合と同様に、水晶発振子を用いて発振振動数の変化を観測し、上記式（１）を用いて分配係数を求め、これを表１に示した。上記収着速度との関係において求めた収着速度と、上記分配係数とから、分配係数／収着速度の値を求め、これを表１に示した。また、求めた分配係数／収着速度と、防汚活性との関係を調べた。結果を図４に示した。
【００４５】
防汚活性と分配係数／脱着速度との関係
上記防汚活性と分配係数／収着速度との関係において求めた分配係数と、上記防汚活性と脱着速度との関係において求めた脱着速度とから、分配係数／脱着速度の値を求め、これを表１に示した。また、求めた分配係数／脱着速度と、防汚活性との関係を調べた。結果を図５に示した。
【００４６】
防汚活性と分配係数との関係
なお、比較として、防汚活性と分配係数との関係を調べた。上記防汚活性及び上記分配係数としては、表１に示した値を用いた。結果を図６に示した。
【００４７】
【表１】
0003757023.tif 000002
【００４８】
図２から、収着速度と防汚活性とは、相関係数−０．８１の良好な負の相関関係を示すことが判った。図３から、脱着速度と防汚活性とは、相関係数−０．７１の良好な負の相関関係を示すことが判った。図４から、分配係数／収着速度と防汚活性とは、相関係数０．７６の良好な正の相関関係を示すことが判った。図５から、分配係数／脱着速度と防汚活性とは、相関係数０．９３の良好な正の相関関係を示すことが判った。
【００４９】
従って、これらの関係を利用することによって、防汚活性を判定すべき化学物質について、その収着速度、脱着速度、分配係数／収着速度、及び、分配係数／脱着速度のうち少なくとも１つを求めることによって、当該化学物質の防汚活性を、簡便に、かつ、効率よく推定することが可能である。
【００５０】
また、図２〜図５から、防汚活性を判定すべき化学物質が、収着速度１００〜２０００ｍｇ／分、脱着速度１０〜１５００ｍｇ／分、分配係数／収着速度０．３〜８０、分配係数／脱着速度０．３〜２００を示す場合には、その化学物質は、良好な防汚活性を有する可能性が高いということができ、従って、これらの基準に合致する化学物質を選別することによって、効率的に防汚活性を有する化合物をスクリーニングすることができる。
【００５１】
【発明の効果】
本発明の化学物質の防汚活性を推定する方法及び防汚活性を有する化合物のスクリーニング方法は、上述のとおりであるので、化学物質の防汚活性を、簡便かつ短時間で評価することができ、また、多数の化学物質のなかから、効率よく防汚活性を有する化合物を選別することができる。
【図面の簡単な説明】
【図１】水晶発振子の発振振動数の測定チャートの模式図である。
【図２】実施例１で測定した防汚剤の防汚活性と脂質膜への収着速度との関係を表すグラフである。縦軸は、防汚活性（日）の対数であり、横軸は、収着速度（ｍｇ／分）の対数である。
【図３】実施例１で測定した防汚剤の防汚活性と脂質膜への脱着速度との関係を表すグラフである。縦軸は、防汚活性（日）の対数であり、横軸は、脱着速度（ｍｇ／分）の対数である。
【図４】実施例１で測定した防汚剤の防汚活性と分配係数／収着速度との関係を表すグラフである。縦軸は、防汚活性（日）の対数であり、横軸は、分配係数／収着速度の対数である。
【図５】実施例１で測定した防汚剤の防汚活性と分配係数／脱着速度との関係を表すグラフである。縦軸は、防汚活性（日）の対数であり、横軸は、分配係数／脱着速度の対数である。
【図６】実施例１で測定した防汚剤の防汚活性と脂質膜に対する分配係数との関係を表すグラフである。縦軸は、防汚活性（日）の対数であり、横軸は、分配係数の対数である。
【図１】
0003757023.tif 000003
【図２】
0003757023.tif 000004
【図３】
0003757023.tif 000005
【図４】
0003757023.tif 000006
【図５】
0003757023.tif 000007
【図６】
0003757023.tif 000008